(57)【特許請求の範囲】
【請求項１】
ポリマー組成物であって、
ポリオレフィン、ここで前記ポリオレフィンは、溶媒の存在下における溶液重合反応による少なくとも１種以上のα−オレフィンの重合反応生成物である；
フェノール系酸化防止剤、ここで前記フェノール系酸化防止剤は、オクタデシル３−（３，５−ジ−ｔｅｒｔ−ブチル−４−ヒドロキシフェニル）プロピオナートおよび３，５−ジ−ｔｅｒｔ−ブチル−４−ヒドロキシヒドロシンナマートからなる群から選択される；および
任意選択的なホスファイト系酸化防止剤、ここで前記ホスファイト系酸化防止剤はトリス（２，４−ジ−ｔｅｒｔ−ブチルフェニル）ホスファイトである；
を含み、
前記ポリマー組成物は、１００万部の前記組成物当たり０．０２部未満のステアリン酸銅を含有し、そして前記ポリマー組成物は、ＡＳＴＭ−Ｄ６２９０に従った白色度指数が［（−０．７３Ｘ）＋（Ｗｉ）］以上であり、式中、Ｘは加速エージングの日数であり、
Ｗｉは加速エージング０日における初期の白色度指数であるポリマー組成物（但し、酸化亜鉛を含むポリマー組成物を除く）。
【請求項２】
前記重合反応がステアリン酸銅を含まない重合系で行われる、請求項１に記載のポリマー組成物。
【請求項３】
ポリマー組成物を生成する方法であって、
ステアリン酸銅を含まない重合系を選択するステップと、
前記ステアリン酸銅を含まない重合系において、溶媒の存在下に溶液重合反応で少なくとも１種以上のα−オレフィンを重合するステップと、
それによって、ポリオレフィンポリマーを生成するステップと、
フェノール系酸化防止剤を前記ポリオレフィンポリマー中に溶融混合するステップであって、前記フェノール系酸化防止剤は、オクタデシル３−（３，５−ジ−ｔｅｒｔ−ブチル−４−ヒドロキシフェニル）プロピオナートおよび３，５−ジ−ｔｅｒｔ−ブチル−４−ヒドロキシヒドロシンナマートからなる群から選択されるステップと、
それによって、前記ポリマー組成物を生成するステップと（但し、酸化亜鉛を含むポリマー組成物を除く）
を含み、前記ポリマー組成物は１００万部の前記組成物当たり０．０２部未満のステアリン酸銅を含有し、前記ポリマー組成物は、ＡＳＴＭ−Ｄ６２９０に従った白色度指数が
［（−０．７３Ｘ）＋（Ｗｉ）］以上であり、式中、Ｘは加速エージングの日数であり、
Ｗｉは加速エージング０日における初期の白色度指数である、方法。
【請求項４】
ポリマー組成物の白色度指数を改善する方法であって、
ステアリン酸銅を含まない重合系を選択するステップと、
前記ステアリン酸銅を含まない重合系において、溶媒の存在下に溶液重合反応で少なくとも１種以上のα−オレフィンを重合するステップと、
それによって、ポリオレフィンポリマーを生成するステップと、
フェノール系酸化防止剤を前記ポリオレフィンポリマー中に溶融混合するステップであって、前記フェノール系酸化防止剤は、オクタデシル３−（３，５−ジ−ｔｅｒｔ−ブチル−４−ヒドロキシフェニル）プロピオナートおよび３，５−ジ−ｔｅｒｔ−ブチル−４−ヒドロキシヒドロシンナマートからなる群から選択されるステップと、
それによって、前記ポリマー組成物を生成するステップと（但し、酸化亜鉛を含むポリマー組成物を除く）
を含み、
前記ポリマー組成物は１００万部の前記組成物当たり０．０２部未満のステアリン酸銅を含有し、前記ポリマー組成物は、ＡＳＴＭ−Ｄ６２９０に従った白色度指数が
［（−０．７３Ｘ）＋（Ｗｉ）］以上であり、式中、Ｘは加速エージングの日数であり、
Ｗｉは加速エージング０日における初期の白色度指数である、方法。
【請求項５】
物品であって、
ポリマー組成物を含み、前記ポリマー組成物は、
ポリオレフィン、ここで前記ポリオレフィンは、溶媒の存在下における溶液重合反応による少なくとも１種以上のα−オレフィンの重合反応生成物である；および
フェノール系酸化防止剤、ここで前記フェノール系酸化防止剤は、オクタデシル３−（３，５−ジ−ｔｅｒｔ−ブチル−４−ヒドロキシフェニル）プロピオナートおよび３，５−ジ−ｔｅｒｔ−ブチル−４−ヒドロキシヒドロシンナマートからなる群から選択される；
を含み、
前記ポリマー組成物は、１００万部の前記組成物当たり０．０２部未満のステアリン酸銅を含有し、そして前記ポリマー組成物は、ＡＳＴＭ−Ｄ６２９０に従った白色度指数が
［（−０．７３Ｘ）＋（Ｗｉ）］以上であり、式中、Ｘは加速エージングの日数であり、
Ｗｉは加速エージング０日における初期の白色度指数である（但し、酸化亜鉛を含むポリマー組成物を除く）物品。
【発明の詳細な説明】
【技術分野】
【０００１】
関連出願の相互参照
本出願は、「改善された白色度指数を有するポリマー組成物、それを生成する方法、およびそれから作製された物品（POLYMERIC COMPOSITIONS HAVING AN IMPROVED WHITNESS INDEX, PROCESS OF PRODUCING THE SAME, AND ARTICLES MADE THEREFROM）」という名称である２００７年７月３１日出願の米国特許仮出願第６０／９５２，９６１号の優先権を主張する非仮出願であり、その教示は、下記に完全に再現されているかのように、参考により本明細書に組み込まれる。
【０００２】
本発明は、改善された白色度指数を有するポリマー組成物、それを生成する方法、およびそれから作製された物品に関する。
【背景技術】
【０００３】
ポリマーの寿命を延長するために、酸化防止剤や紫外線吸収剤などの様々な安定化剤がポリマーに添加される。酸化防止剤の例としては、立体障害性フェノール系酸化防止剤およびホスファイト系酸化防止剤が挙げられるが、これらに限定されるものではない。典型的には、ヒンダードフェノールは、ラジカルトラップ剤または連鎖破壊型酸化防止剤とも呼ばれるラジカル捕捉剤として作用し、ヒドロキシル基が２つの三級ブチル置換基に挟まれていることを特徴とする。ポリマー中では、ヒドロキシル水素原子がマクロアルキルラジカル（macroalkyl radical）によって容易に除去され、したがって成長が停止する。ヒドロキシル基に対してオルト位の第三級ブチル置換基はステアリン酸の障害をもたらし、新たに生成されたフェノキシルラジカルがポリマー鎖から水素原子を除去するのを防止する。次いで、フェノキシルラジカルは、別のラジカルを捕捉するように再配列することができ、または別のフェノキシルラジカルもしくは酸素と反応することができる。フェノール系酸化防止剤は、一般に有機ホスファイトなどの相乗的に作用するヒドロペルオキシド分解剤（synergistic hydroperoxide decomposers）とともに使用される。しかし、場合によっては、このような安定化剤を添加しても、ポリオレフィンを効果的に安定化することができない。これは、通常ポリオレフィンが金属、特に銅と接触しているとき、またはその組成物内に、ある種の金属不純物、例えば触媒残渣を含有するとき起こる。最終結果は、安定化剤が添加されているときでさえ、ポリオレフィンは分解し、かつその望ましい物理的諸特性を予想より早く失うことである。
【０００４】
溶液ポリオレフィン重合では、重合は典型的には溶媒の存在下で行われる。ポリマーを単離した後、溶媒を回収し、次いで少なくとも１つの熱交換器および／または少なくとも１つの気液分離器ドラムを備えた溶媒回収装置を介して、重合系に戻し再利用する。溶媒回収装置は、部分的にニッケル／銅合金で作製される。溶媒は、典型的には回収段階中に溶媒回収装置と接触する。しかし、銅含有の溶媒回収装置の使用に関連付けることができるランダム周期的ポリマー（random periodic polymer）の変色が観察された。
【発明の概要】
【発明が解決しようとする課題】
【０００５】
安定化ポリオレフィンを開発する上で行われた研究努力にもかかわらず、改善された変色特性を有する安定化ポリオレフィンが依然として求められている。さらに、改善された変色特性を有する安定化ポリオレフィンを生成する方法が依然として求められている。
【課題を解決するための手段】
【０００６】
本発明は、改善された白色度指数を有するポリマー組成物、それを生成する方法、およびそれから作製された物品である。本発明によるポリマー組成物は、（１）ポリオレフィン、ここでポリオレフィンは、溶媒の存在下における溶液重合反応による少なくとも１種以上のα−オレフィンの重合反応生成物である；および（２）フェノール系酸化防止剤を含む。ポリマー組成物は１００万部の組成物当たり０．０２部未満の銅を含有し、ポリマー組成物は、さらにＡＳＴＭ−Ｄ  ６２９０に従った白色度指数が［（−０．７３Ｘ）＋（Ｗｉ）］以上であり、式中、Ｘは加速エージングの日数であり、Ｗｉは加速エージング０日における初期の白色度指数である。本発明によるポリマー組成物を生成する方法は、次のステップ：（１）銅を含まない重合系を選択するステップと、（２）銅を含まない重合系において、溶媒の存在下に溶液重合反応で少なくとも１種以上のα−オレフィンを重合するステップと、（３）それによって、ポリオレフィンポリマーを生成するステップと、（４）フェノール系酸化防止剤をポリオレフィンポリマー中に溶融混合するステップと、（５）それによって、ポリマー組成物を生成するステップとを含み、ポリマー組成物は１００万部の組成物当たり０．０２部未満の銅を含有し、ポリマー組成物は、さらにＡＳＴＭ−Ｄ  ６２９０に従った白色度指数が［（−０．７３Ｘ）＋（Ｗｉ）］以上であり、式中、Ｘは加速エージングの日数であり、Ｗｉは加速エージング０日における初期の白色度指数である。本発明による物品は上記のポリマー組成物を含む。
【０００７】
一実施形態において、本発明は、改善された白色度指数を有するポリマー組成物であって、（１）ポリオレフィン、ここで前記ポリオレフィンは、溶媒の存在下における溶液重合反応による少なくとも１種以上のα−オレフィンの重合反応生成物である；および（２）フェノール系酸化防止剤を含み、ポリマー組成物は１００万部の組成物当たり０．０２部未満の銅を含有し、ポリマー組成物は、さらにＡＳＴＭ−Ｄ  ６２９０に従った白色度指数が［（−０．７３Ｘ）＋（Ｗｉ）］以上であり、式中、Ｘは加速エージングの日数であり、Ｗｉは加速エージング０日における初期の白色度指数であるポリマー組成物を提供する。
【０００８】
代替実施形態において、本発明は、ポリマー組成物を生成する方法であって、次のステップ：（１）銅を含まない重合系を選択するステップと、（２）銅を含まない重合系において、溶媒の存在下に溶液重合反応で少なくとも１種以上のα−オレフィンを重合するステップと、（３）それによって、ポリオレフィンポリマーを生成するステップと、（４）フェノール系酸化防止剤をポリオレフィンポリマー中に溶融混合するステップと、（５）それによって、ポリマー組成物を生成するステップとを含み、ポリマー組成物は１００万部の組成物当たり０．０２部未満の銅を含有し、ポリマー組成物は、さらにＡＳＴＭ−Ｄ  ６２９０に従った白色度指数が［（−０．７３Ｘ）＋（Ｗｉ）］以上であり、式中、Ｘは加速エージングの日数であり、Ｗｉは加速エージング０日における初期の白色度指数である方法をさらに提供する。
【０００９】
別の代替実施形態において、本発明は、ポリマー組成物を含む物品であって、ポリマー組成物は、（１）ポリオレフィン、ここで前記ポリオレフィンは、溶媒の存在下における溶液重合反応による少なくとも１種以上のα−オレフィンの重合反応生成物である；および（２）フェノール系酸化防止剤を含み、ポリマー組成物は１００万部の組成物当たり０．０２部未満の銅を含有し、ポリマー組成物は、さらにＡＳＴＭ−Ｄ  ６２９０に従った白色度指数が［（−０．７３Ｘ）＋（Ｗｉ）］以上であり、式中、Ｘは加速エージングの日数であり、Ｗｉは加速エージング０日における初期の白色度指数である物品を提供する。
【００１０】
代替実施形態において、本発明は、ポリマー組成物が銅を含まない点以外は前述の実施形態のいずれかによるポリマー組成物、それを生成する方法、およびそれから作製された物品を提供する。
【００１１】
代替実施形態において、本発明は、フェノール系酸化防止剤がオクタデシル３−（３，５−ジ−ｔｅｒｔ−ブチル−４−ヒドロキシフェニル）プロピオナート；および３，５−ジ−ｔｅｒｔ−ブチル−４−ヒドロキシヒドロシンナマートからなる群から選択される点以外は前述の実施形態のいずれかによるポリマー組成物、それを生成する方法、およびそれから作製された物品を提供する。
【００１２】
代替実施形態において、本発明は、ポリマー組成物が、ホスファイト系酸化防止剤をさらに含む点以外は前述の実施形態のいずれかによるポリマー組成物、それを生成する方法、およびそれから作製された物品を提供する。
【００１３】
代替実施形態において、本発明は、ホスファイト系酸化防止剤がトリス（２，４−ジ−ｔｅｒｔ−ブチルフェニル）ホスファイトである点以外は前述の実施形態のいずれかによるポリマー組成物、それを生成する方法、およびそれから作製された物品を提供する。
【００１４】
代替実施形態において、本発明は、重合反応が銅を含まない重合系中で行われる点以外は前述の実施形態のいずれかによるポリマー組成物、およびそれから作製された物品を提供する。
【００１５】
代替実施形態において、本発明は、複数の反応器が連続して配置され、反応系の最後の反応器が非等温に作動する中でポリマーが生成される点以外は前述の実施形態のいずれかによるポリマー組成物、それを生成する方法、およびそれから作製された物品を提供する。
【００１６】
代替実施形態において、本発明は、反応系で最後の反応器が連続撹拌またはプラグフロー型である点以外は前述の実施形態のいずれかによるポリマー組成物、それを生成する方法、およびそれから作製された物品を提供する。
【００１７】
代替実施形態において、本発明は、最後の反応器に添加される新鮮な反応物質または触媒がない点以外は直前の２つの実施形態のどちらかによるポリマー組成物、それを生成する方法、およびそれから作製された物品を提供する。
【００１８】
代替実施形態において、本発明は、最後から２番目の反応器が、等温で、かつ標準的な等温反応器の条件より高いモノマー濃度で作動する点以外は直前の３つの実施形態のいずれかによるポリマー組成物、それを生成する方法、およびそれから作製された物品を提供する。
【００１９】
本発明を例示する目的で、現在好ましい形が図面に示されている。しかし、本発明は示された正確な配置および手段に限定されるものではないことが理解される。
【図面の簡単な説明】
【００２０】
【図１】エージング時間の関数としての白色度指数に銅レベルの増大が及ぼす効果を示すグラフである。
【発明を実施するための形態】
【００２１】
本発明は、改善された白色度指数を有するポリマー組成物、それを生成する方法、およびそれから作製された物品である。
【００２２】
本発明によるポリマー組成物は、（１）ポリオレフィン、ここでポリオレフィンは、溶媒の存在下における溶液重合反応による少なくとも１種以上のα−オレフィンの重合反応生成物である；および（２）フェノール系酸化防止剤を含む。
【００２３】
ポリオレフィンは、１種もしくは複数のオレフィンの任意のホモポリマーおよび／またはコポリマーとすることができる。例えば、ポリオレフィンは、エチレンのホモポリマー、またはエチレンとプロピレン、１−ブテン、１−ペンテン、１−ヘキセン、１−ヘプテン、１−オクテン、１−ノネン、１−デセン、および４−メチル−１−ペンテンなど１種もしくは複数のα−オレフィンとのコポリマーとすることができる。代替策として、ポリオレフィンは、プロピレンのホモポリマー、またはプロピレンとエチレン、１−ブテン、１−ペンテン、１−ヘキセン、１−ヘプテン、１−オクテン、１−ノネン、１−デセン、および４−メチル−１−ペンテンなどの１種もしくは複数のα−オレフィンとのコポリマーとすることができる。
【００２４】
フェノール系酸化防止剤は、例えば任意のヒンダードフェノール系化合物とすることができる。例えば、このようなヒンダードフェノール系化合物としては、Ｃｉｂａ  Ｓｐｅｃｉａｌｔｙ  Ｃｈｅｍｉｃａｌｓ  Ｃｏｍｐａｎｙからそれぞれｌｒｇａｎｏｘ（登録商標）１０１０（ＣＡＳ番号：６６８３−１９−８）およびＩｒｇａｎｏｘ（登録商標）１０７６（ＣＡＳ番号：２０８２−７９−３）という販売名で市販されている３，５−ジ−ｔｅｒｔ−ブチル−４−ヒドロキシヒドロシンナマートおよびオクタデシル３−（３，５−ジ−ｔｅｒｔ−ブチル−４−ヒドロキシフェニル）プロピオナートが挙げられるが、これらに限定されるものではない。ポリマー組成物は、１００万部のポリマー組成物当たり２００〜８００重量部のフェノール系酸化防止剤を含有してもよい。
【００２５】
ポリマー組成物は、ホスファイト系酸化防止剤をさらに含有することができる。ホスファイト系酸化防止剤の例としては、Ｃｉｂａ  Ｓｐｅｃｉａｌｔｙ  Ｃｈｅｍｉｃａｌｓ  ＣｏｍｐａｎｙからＩｒｇａｆｏｓ（登録商標）１６８という販売名で市販されているトリス（２，４−ジ−ｔｅｒｔ−ブチルフェニル）ホスファイトが挙げられるが、これに限定されるものではない。ポリマー組成物は、１００万部のポリマー組成物当たり８００〜１５００重量部のホスファイト系酸化防止剤を含有してもよい。
【００２６】
ポリマー組成物は、好ましくは１００万部のポリマー組成物当たり０．０２部未満の銅を含有する。代替策として、ポリマー組成物は銅を含まない。
【００２７】
ポリマー組成物は、任意の白色度指数を有することができる。例えば、ポリマー組成物は、ＡＳＴＭ−Ｄ  ６２９０に従った白色度指数が［（−０．７３Ｘ）＋（Ｗｉ）］以上であってもよく、式中、Ｘは加速エージングの日数であり、Ｗｉは加速エージング０日における初期の白色度指数である。例えば、ポリマー組成物は、初期の白色度指数が４０以上、例えば４５．５であり得る。
【００２８】
本発明によるポリマー組成物を生成する方法は、次のステップ：（１）銅を含まない重合系を選択するステップと、（２）銅を含まない重合系において、溶媒の存在下に溶液重合反応で少なくとも１種以上のα−オレフィンを重合するステップと、（３）それによって、ポリオレフィンポリマーを生成するステップと、（４）フェノール系酸化防止剤をポリオレフィンポリマー中に溶融混合するステップと、（５）それによって、ポリマー組成物を生成するステップとを含み、ポリマー組成物は１００万部の組成物当たり０．０２部未満の銅を含有し、ポリマー組成物は、さらにＡＳＴＭ−Ｄ  ６２９０に従った白色度指数が［（−０．７３Ｘ）＋（Ｗｉ）］以上であり、式中、Ｘは加速エージングの日数であり、Ｗｉは加速エージング０日における初期の白色度指数である。
【００２９】
エチレンホモポリマーおよび／またはエチレン／α−オレフィンコポリマーの重合に関連して、本発明をさらに説明する。しかし、本発明をそのように限定するものではなく、任意のオレフィンポリマーおよび／または任意のオレフィンコポリマーの重合で使用することができる。例えば、本発明は、プロピレンホモポリマー、またはプロピレン／α−オレフィンコポリマーの重合で使用することができる。
【００３０】
線状低密度ポリエチレン、すなわち線状の分子構造を有するエチレン／α−オレフィンコポリマーの溶液重合において、本発明による重合は、銅を含まない重合系中で、触媒を使用して、エチレンおよび１種または複数の選択されたコモノマー、例えば１種または複数のα−オレフィンを共重合する必要がある。このような触媒は、一般に当業者に知られている。触媒の例としては、チーグラー／ナッタ触媒、メタロセン触媒、幾何拘束型触媒、および／または、シングルサイト触媒が挙げられるが、これらに限定されるものではない。重合は、ループ型反応器または球型反応器などよく撹拌した反応器中、１５０℃〜５７５℃の範囲、好ましくは１７５℃〜２０５℃の範囲の温度、および４３５ｐｓｉ〜７２５ｐｓｉの範囲の圧力で行われる。エチレン、溶媒、触媒、およびコモノマーは反応器に連続して供給ホされる。溶媒の例としては、ＥｘｘｏｎＭｏｂｉｌ  Ｃｈｅｍｉｃａｌ  Ｃｏｍｐａｎｙ（米国テキサス州ヒューストン）からＩｓｏｐａｒ（商標）Ｅという販売名で市販されているイソパラフィンが挙げられるが、これに限定されるものではない。ポリマーと溶媒の混合物を反応器から除去する。ポリマーを単離し、さらに混合する。少なくとも１つの熱交換器および少なくとも１つの気液分離器ドラムを備えた溶媒回収装置によって、溶媒を回収し、次いで重合系に戻し再利用する。ポリマーに、１種または複数の酸化防止剤をさらに混合することができ、次いで混合したポリマーをペレットにすることができる。混合したポリマーは、任意の量の１種または複数の酸化防止剤を含有することができる。例えば、混合したポリマーは、１００万部のポリマー当たり２００〜６００部の１種または複数のフェノール系酸化防止剤を含有してもよい。また、混合したポリマーは、１００万部のポリマー当たり８００〜１２００部のホスファイト系酸化防止剤を含有してもよい。混合したポリマーは、１００万部のポリマー当たり２００〜１５００部のステアリン酸カルシウムをさらに含有してもよい。
【００３１】
重合系は銅を含まない。例えば、重合系は、銅を含まない金属または金属合金から完全にまたは部分的に作製することができる。このような金属合金は当業者によく知られている。例えば、金属合金は、ステンレス鋼など高百分率のクロムを含有する合金鋼であってもよい。銅を含まない重合系の少なくとも１つの熱交換器および／または少なくとも１つの気液分離器ドラムを備えた溶媒回収装置も、好ましくは銅を含まない。少なくとも１つの熱交換器および／または少なくとも１つの気液分離器ドラムを備えた溶媒回収装置は、好ましくは銅を含まない金属または金属合金から作製される。前述のように、このような金属および金属合金は、当業者によく知られている。例えば、金属合金は、ステンレス鋼など高百分率のクロムを含有する合金鋼であってもよい。
【００３２】
本発明による物品は上記のポリマー組成物を含む。異なる方法を使用して、異なる物品を形成することができる。このような方法としては、射出成形、射出ブロー成形、回転成形、ブローフィルム法、流延フィルム法、熱成形法、および／または押出コーティングが挙げられるが、これらに限定されるものではない。物品の例としては、ビン、キャップ、容器、フィルム、繊維、フォーム、シート、押出被覆物品、および／またはパッケージング物品が挙げられるが、これらに限定されるものではない。
【実施例】
【００３３】
本発明は、具体的に開示されていない任意の成分の非存在下に実施可能であることが理解される。以下の実施例は、本発明をさらに説明するために記載されているものであって、限定するものと解釈されるべきでない。
【００３４】
銅の存在による有害な影響を示すために、様々な量のステアリン酸銅を含有するポリエチレン組成物試料１〜５を調製した。ポリエチレン組成物試料１〜５には、Ｄｏｗ（商標）Ｃｈｅｍｉｃａｌ  ＣｏｍｐａｎｙからＤＯＷＬＥＸ（商標）２０４５という販売名で市販されている、ＡＳＴＭ−Ｄ  ７９２に従って０．９２ｇ／ｃｍ３の範囲の密度およびＡＳＴＭ−Ｄ  １２３８に従って１．０の範囲のメルトインデックスを有する、エチレンとオクテンの不均一に分枝した線状低密度コポリマーが含有させた。エチレンとオクテン試料のこれらの不均一に分枝した線状低密度コポリマーの製剤を表Ｉに示す。次の手順に従って、試料を調製した。０．０１５ｇのステアリン酸銅（ＭＷ：約６３０．４６）を５０ｇのＤＯＷＬＥＸ（商標）２０４５と乾式混合し、それによって３０ｐｐｍの銅／ポリエチレンバッチ材料を生成した。次いで、Ｈａａｋｅ  Ｐｏｌｙｌａｂボウルミキサーによって、バッチ材料を適量の塩基樹脂、すなわちＤＯＷＬＥＸ（商標）２０４５と混合して、均一なポリエチレン組成物試料１〜５を生成した。次いで、炭素鋼金属プレートを使用するＴｅｔｒａｈｅｄｒｏｎ  Ｍｏｄｅｌ  ０８０１プレスによって、ポリエチレン組成物試料１〜５を薄片（plaques）にプレスし、オーブン中、７０℃で２１日間エージングした。ＡＳＴＭ  Ｄ−６２９０に従って、試料を白色度指数について７日間ごとに試験し、その結果を図１に示す。
【００３５】
試験方法
試験方法には下記が含まれる。
【００３６】
白色度指数を、ＡＳＴＭ−Ｄ  ６２９０に従って測定した。
【００３７】
本発明は、その趣旨および本質的な特性から逸脱することなく、他の形態で実施することができ、したがって本発明の範囲を示すものとして、上記の明細書ではなく、添付の特許請求の範囲を参照すべきである。
【００３８】
【表１】
0005654870.tif 000002
【図１】
0005654870.tif 000003